СЫРЬЕВАЯ СМЕСЬ ДЛЯ ИЗГОТОВЛЕНИЯ СИЛИКАТНОГО КИРПИЧА
RAW MIX FOR MANUFACTURING OF LIME-SAND BRICK

Изобретение относится к производству строительных материалов. Известна сырьевая смесь для изготовления силикатного кирпича, содержащая, мас.%: кварцевый песок 90-95, молотую негашеную известь 5-10 [1].
Задача изобретения состоит в снижении объемного веса силикатного кирпича.
Технический результат достигается тем, что сырьевая смесь для изготовления силикатного кирпича, включающая кварцевый песок и молотую негашеную известь, дополнительно содержит вспученный и дробленый шунгит фракции 5-10 мм, при следующем соотношении компонентов, мас.%: кварцевый песок 73,0-78,0; молотая негашеная известь 7,0-10,0; указанный шунгиг 15,0-18,0.
В таблице приведены составы сырьевой смеси для изготовления силикатного кирпича.
Таблица 1
Компоненты
Содержание, мас.%:
состав №1
состав №2
состав №3
Кварцевый песок
78,0
75,0
73,0
Молотая негашеная известь
7,0
8,5
10,0
Шунгит
15,0
16,5
17,0
Кварцевый песок смешивают с молотой негашеной известью, добавляют воду и выдерживают до полного гашения извести. Затем добавляют вспученный шунгит фракции 5-10 мм и вновь перемешивают. Из полученной смеси под давлением 15 МПа формуют кирпич, который подвергают автоклавной обработке в атмосфере насыщенного пара при давлении 0,9 МПа и температуре 175°С в течение 10 ч.
Использование предложенной сырьевой смеси позволяет снизить объемный вес силикатного кирпича на 7-10%.
Источники информации
1. Попов К.Н. Материаловедение для каменщиков, монтажников конструкций. - М.: Высш. шк., 1991. - С.18-192.